(57)【要約】【課題】本発明の一態様は、２層以上の各層のグラフェンシートの含有量に比べてグラフェンの含有量が多いグラフェン組成物を短時間で製造することが可能なグラフェン組成物の製造方法及び製造装置を提供することを目的とする。【解決手段】本発明の一態様は、グラフェン組成物を製造する方法であって、（ａ）黒鉛を含む溶媒を超臨界処理場に供給する工程と、（ｂ）超臨界処理場に供給された溶媒を超臨界状態にする工程と、（ｃ）超臨界状態にした溶媒を非超臨界状態に戻す工程を有し、（ａ）〜（ｃ）の工程では、溶媒の流れを連続フロー方式で行い、（ｄ）（ａ）〜（ｃ）の工程により得られるグラフェン及び黒鉛を含む溶媒から黒鉛を分離する工程をさらに有し、分離された黒鉛を（ａ）の工程で再利用する。【選択図】図１
2015160795.tif 000002
【特許請求の範囲】
【請求項１】
グラフェン組成物を製造する方法であって、
（ａ）黒鉛を含む溶媒を超臨界処理場に供給する工程と、
（ｂ）該超臨界処理場に供給された溶媒を超臨界状態にする工程と、
（ｃ）該超臨界状態にした溶媒を非超臨界状態に戻す工程を有し、
前記（ａ）〜（ｃ）の工程では、前記溶媒の流れを連続フロー方式で行い、
（ｄ）前記（ａ）〜（ｃ）の工程により得られるグラフェン及び黒鉛を含む溶媒から黒鉛を分離する工程をさらに有し、
該分離された黒鉛を前記（ａ）の工程で再利用することを特徴とするグラフェン組成物の製造方法。
【請求項２】
前記（ｂ）及び／又は（ｃ）の工程は、振動を印加した状態で行われることを特徴とする請求項１に記載のグラフェン組成物の製造方法。
【請求項３】
前記（ａ）〜（ｃ）の工程を連続的及び／又は不連続的に繰り返す回数が１０回以上７０回以下であることを特徴とする請求項１又は２に記載のグラフェン組成物の製造方法。
【請求項４】
前記（ａ）〜（ｃ）の工程により得られるグラフェン及び黒鉛を含む溶媒は、グラフェンシートをさらに含み、
前記（ｄ）の工程において、前記グラフェン組成物中のグラフェンの含有量が各層のグラフェンシートの含有量よりも多くなるように分離することを特徴とする請求項１〜３のいずれか一項に記載のグラフェン組成物の製造方法。
【請求項５】
前記（ｄ）の工程において、遠心分離機を用いて、遠心力を調整することにより分離することを特徴とする請求項４に記載のグラフェン組成物の製造方法。
【請求項６】
グラフェン組成物を製造する装置であって、
（ａ）黒鉛を含む溶媒を超臨界処理場に供給する手段と、
（ｂ）該超臨界処理場に供給された溶媒を超臨界状態にする手段と、
（ｃ）該超臨界状態にした溶媒を非超臨界状態に戻す手段を有し、
前記（ａ）〜（ｃ）の手段は、前記溶媒の流れを連続フロー方式で行い、
（ｄ）前記（ａ）〜（ｃ）の手段により得られるグラフェン及び黒鉛を含む溶媒から黒鉛を分離する手段をさらに有し、
該分離された黒鉛を前記（ａ）の手段で再利用することを特徴とするグラフェン組成物の製造装置。
【請求項７】
前記（ｂ）及び／又は（ｃ）の手段は、振動を印加する手段を有することを特徴とする請求項６に記載のグラフェン組成物の製造装置。
【発明の詳細な説明】
【技術分野】
【０００１】
本発明は、グラフェン組成物の製造方法及び製造装置に関する。
【背景技術】
【０００２】
炭素材料として、グラフェンが注目されている。完全なグラフェンは、六角形セルの集合のみからなり、室温における電子移動度が１００００ｃｍ２Ｖ−１Ｓ−１と驚くほど高く、熱的・化学的安定性に優れ、比表面積が大きい。このため、次世代電子材料、蓄電材料等の多くの用途展開が期待されている。
【０００３】
しかしながら、六角形セルの集合の中に五角形や七角形のセルが存在すると、格子欠陥となり、グラフェンに期待される特性を十分引き出すことができない。例えば、黒鉛には積層構造の中に一部乱層構造を有する為に、剥離法によってグラフェン構造の一部に乱層構造に由来する格子欠陥が残存する場合があり、六角形セルの集合のみからなる完全なグラフェンの製造方法が求められている。
【０００４】
非特許文献１には、単原子層から約１０層積層したグラフェンシートの製造方法として、エタノールやＤＭＥ（ジメチルエーテル）の超臨界流体中で、グラファイトを１時間処理する方法が開示されている。
【先行技術文献】
【非特許文献】
【０００５】
【非特許文献１】平成２１年度産業技術総合研究所年報，ｐ．６９２
【発明の概要】
【発明が解決しようとする課題】
【０００６】
しかしながら、非特許文献１のグラフェンシートの製造方法は、１時間熱処理するというバッチ式（回分式）であり、短時間で効率良くグラフェンを製造することは難しいという問題がある。
【０００７】
本発明の一態様は、２層以上の各層のグラフェンシートの含有量に比べてグラフェンの含有量が多いグラフェン組成物を短時間で製造することが可能なグラフェン組成物の製造方法及び製造装置を提供することを目的とする。
【課題を解決するための手段】
【０００８】
［１］グラフェン組成物を製造する方法であって、（ａ）黒鉛を含む溶媒を超臨界処理場に供給する工程と、（ｂ）該超臨界処理場に供給された溶媒を超臨界状態にする工程と、（ｃ）該超臨界状態にした溶媒を非超臨界状態に戻す工程を有し、前記（ａ）〜（ｃ）の工程では、前記溶媒の流れを連続フロー方式で行い、（ｄ）前記（ａ）〜（ｃ）の工程により得られるグラフェン及び黒鉛を含む溶媒から黒鉛を分離する工程をさらに有し、該分離された黒鉛を前記（ａ）の工程で再利用することを特徴とするグラフェン組成物の製造方法。
［２］前記（ｂ）及び／又は（ｃ）の工程は、振動を印加した状態で行われることを特徴とする前項［１］に記載のグラフェン組成物の製造方法。
［３］前記（ａ）〜（ｃ）の工程を連続的及び／又は不連続的に繰り返す回数が１０回以上７０回以下であることを特徴とする前項［１］又は［２］に記載のグラフェン組成物の製造方法。
［４］前記（ａ）〜（ｃ）の工程により得られるグラフェン及び黒鉛を含む溶媒は、グラフェンシートをさらに含み、前記（ｄ）の工程において、前記グラフェン組成物中のグラフェンの含有量が各層のグラフェンシートの含有量よりも多くなるように分離することを特徴とする前項［１］〜［３］のいずれか一項に記載のグラフェン組成物の製造方法。
［５］前記（ｄ）の工程において、遠心分離機を用い遠心力を調整することにより分離することを特徴とする前項［４］に記載のグラフェン組成物の製造方法。
［６］グラフェン組成物を製造する装置であって、（ａ）黒鉛を含む溶媒を超臨界処理場に供給する手段と、（ｂ）該超臨界処理場に供給された溶媒を超臨界状態にする手段と、（ｃ）該超臨界状態にした溶媒を非超臨界状態に戻す手段を有し、前記（ａ）〜（ｃ）の手段は、前記溶媒の流れを連続フロー方式で行い、（ｄ）前記（ａ）〜（ｃ）の手段により得られるグラフェン及び黒鉛を含む溶媒から黒鉛を分離する手段をさらに有し、該分離された黒鉛を前記（ａ）の手段で再利用することを特徴とするグラフェン組成物の製造装置。
［７］前記（ｂ）及び／又は（ｃ）の手段は、振動を印加する手段を有することを特徴とする前項［６］に記載のグラフェン組成物の製造装置。
【発明の効果】
【０００９】
本発明の一態様によれば、２層以上の各層のグラフェンシートの含有量に比べてグラフェンの含有量が多いグラフェン組成物を短時間で製造することが可能なグラフェン組成物の製造方法及び製造装置を提供することができる。
【図面の簡単な説明】
【００１０】
【図１】グラフェン成分を得る方法の一例を概略的に示す図である。
【図２】グラフェン組成物の製造装置の一例を概略的に示す図である。
【発明を実施するための形態】
【００１１】
次に、本発明を実施するための形態を図面と共に説明する。
【００１２】
なお、本明細書及び特許請求の範囲において、グラフェンがＮ層積層されている積層体をＮ層のグラフェンシートという。ただし、Ｎは、２〜２０の整数である。
【００１３】
また、本明細書及び特許請求の範囲において、グラフェン及びＮ層のグラフェンシートをグラフェン成分といい、グラフェン成分を含む組成物をグラフェン組成物という。このとき、グラフェン成分は、グラフェンを必ず含むが、Ｎ層のグラフェンシートを含まなくてもよい。
【００１４】
グラフェン組成物の製造方法は、（ａ）黒鉛を含む溶媒を超臨界処理場に供給する工程と、（ｂ）超臨界処理場に供給された溶媒を超臨界状態にする工程と、（ｃ）超臨界状態にした溶媒を非超臨界状態に戻す工程を有し、（ａ）〜（ｃ）の工程では、溶媒の流れを連続フロー方式で行う。
【００１５】
グラフェン組成物の製造方法は、（ｄ）（ａ）〜（ｃ）の工程により得られるグラフェン成分及び黒鉛を含む溶媒から黒鉛を分離する工程をさらに有し、分離された黒鉛を（ａ）の工程で再利用する。
【００１６】
これにより、従来のバッチ方式で行う製造方法に比べて、２層以上の各層のグラフェンシートの含有量に比べてグラフェンの含有量が多いグラフェン組成物を短時間で製造することができる。
【００１７】
非超臨界状態としては、例えば、常温常圧下、溶媒が液体又は気体である状態、常温において常圧よりも高い圧力下、溶媒が液体又は気体である状態が挙げられる。
【００１８】
グラフェン組成物の製造方法では、（ｂ）の工程により、超臨界流体中で、溶媒が黒鉛層間に浸透する力で、原料の黒鉛が部分的又は完全に剥離して、グラフェン成分を生成させることができる。
【００１９】
グラフェン組成物の製造方法では、（ｃ）の工程により、溶媒を非超臨界状態にすることにより、溶媒が黒鉛層間から脱離する力で、さらに、原料の黒鉛が部分的又は完全に剥離して、グラフェン成分を生成させることができる。
【００２０】
このとき、（ｂ）及び／又は（ｃ）の工程は、振動を加えた状態で行われることが好ましい。
【００２１】
溶媒が黒鉛層間に浸透する力、溶媒が黒鉛層間から脱離する力に加え、振動する力により、原料の黒鉛がさらに剥離して、グラフェン成分を生成させることができる。
【００２２】
このとき、（ａ）〜（ｃ）の工程を連続的及び／又は不連続的に複数回繰り返してもよい。
【００２３】
なお、（ａ）〜（ｃ）の工程を連続的に繰り返すとは、（ａ）〜（ｃ）の工程を行った後に、続いて、次の（ａ）〜（ｃ）の工程を行うことを意味する。一方、（ａ）〜（ｃ）の工程を不連続的に繰り返すとは、（ａ）〜（ｃ）の工程を行った後に、超臨界処理場から排出されたグラフェン成分を含む溶媒（分散液）を一時的に貯留容器に導いた後、貯留容器から汲み出して、次の（ａ）〜（ｃ）の工程を行うことを意味する。すなわち、（ａ）〜（ｃ）の工程を不連続的に繰り返すとは、（ａ）〜（ｃ）の工程を行った後、上記分散液を貯留容器に導く工程、貯留容器から上記分散液を汲み出して、次の（ａ）〜（ｃ）の工程を繰り返して行うことをいう。また、（ａ）〜（ｃ）の工程を行う前に、黒鉛を含む溶媒を貯留した原料タンクを、（ａ）〜（ｃ）の工程を行った後に導く貯留容器に併用して、次の（ａ）〜（ｃ）の工程を繰り返してもよい。
【００２４】
（ａ）〜（ｃ）の工程を連続的及び／又は不連続的に複数回繰り返した後、（ｄ）の工程を行う。上記分散液は、貯留容器に導く工程を経て、（ｄ）の工程に導く。貯留容器は、（ａ）〜（ｃ）の工程を行った後に導く貯留容器と併用してもよい。
【００２５】
（ｄ）の工程で黒鉛から分離されたグラフェン成分は、回収される。一方、（ｄ）の工程で分離された黒鉛は、貯留容器に導く工程を経て、（ａ）の工程で再利用される。その際、未使用の黒鉛を加えて、黒鉛の濃度を調整してもよい。
【００２６】
このように、グラフェン組成物の製造方法において、（ｂ）の工程（高温高圧下の超臨界状態）から（ｃ）の工程の、低温・低圧力下での非超臨界状態に短時間、繰り返し加圧・開放されることにより、従来の密閉容器内（バッチ式）で行う製造方法に比べて効果的にグラフェン成分を生成させることができる。
【００２７】
例えば、１２回の繰り返し処理を１６分程度で実施している実施例１では、例えば、４２０℃、１２ＭＰａの超臨界処理場から常温・常圧下に、急激に開放するために、バッチ式に比べ、加熱・冷却の繰り返しを短時間かつ急激に行うことができる。その結果、黒鉛の剥離効果が高められる。ここで、バッチ式においては、約１時間／バッチ処理を１２回行うと、加熱・冷却操作時間を含めると、１２０時間要する。このように、前述のグラフェン組成物の製造方法は、バッチ式よりも、大幅に生産性が高い。
【００２８】
また、（ｄ）の工程で、黒鉛を分離するため、グラフェンの含有量が多いグラフェン成分を得ることができる。また、（ｄ）の工程で分離された黒鉛には、黒鉛の剥離物が含まれているため、（ｄ）の工程で分離された黒鉛を（ａ）の工程で再利用すると、（ａ）〜（ｃ）の工程を１回行うだけでも、グラフェンの含有量が多いグラフェン成分を得ることができる。
【００２９】
以下、グラフェン成分を得る方法について、図１を用いて、詳しく説明する。
【００３０】
（工程Ｓ１１０）
まず、黒鉛を含む溶媒が準備される。
【００３１】
黒鉛としては、特に限定されないが、天然黒鉛、人造黒鉛等が挙げられる。
【００３２】
天然黒鉛は、その性状により、鱗片状黒鉛、鱗状黒鉛、土状黒鉛等に分類される。
【００３３】
人造黒鉛は、非酸化性雰囲気下において、石油系重質油、石炭系重質油、石油系コークス、石炭系コークス、ピッチ系炭素繊維を１５００〜３２００℃で焼成することにより製造することができる。このとき、ホウ素化合物等の黒鉛化触媒の存在下で焼成してもよい。
【００３４】
黒鉛の純度、結晶性等の特性は、特に限定されない。
【００３５】
なお、本明細書及び特許請求の範囲において、粒子の粒径は、一次粒径を意味する。
【００３６】
また、粒子の一次粒径ｄは、ＢＥＴ法で比表面積を測定した後、式
Ｓ＝６／ρｄ
により換算して求めることができる。ここで、Ｓは、粒子の比表面積であり、ρは、粒子の密度である。
【００３７】
本明細書及び特許請求の範囲において、溶媒とは、超臨界流体にすることが可能な常温常圧下で液体又は気体であるものを意味する。
【００３８】
溶媒としては、特に限定されないが、水、アルコール類、エーテル類、エステル類、ケトン類、炭化水素類、ジメチルスルホキシド、Ｎ，Ｎ'−ジメチルホルムアミド、Ｎ，Ｎ'−ジメチルアセトアミド、１−メチル−２−ピロリドン等の液体、二酸化炭素、窒素、酸素、ヘリウム、アルゴン、アンモニア、亜酸化窒素、低級アルカン、アルケン等の気体が挙げられる。中でも、水、メタノール、エタノール、ジメチルエーテル、Ｎ，Ｎ−ジメチルホルムアミド（ＤＭＦ）、１−メチル−２ピロリドン（ＮＭＰ）、二酸化炭素が好ましい。
【００３９】
原料となる黒鉛の粒径（平均粒径）は、通常、０．１〜１００μｍであり、１〜５０μｍであることが好ましい。
【００４０】
黒鉛を含む溶媒中の黒鉛の濃度は、通常、０．１〜１００ｍｇ／ｍＬであり、１〜１０ｍｇ／ｍＬであることが好ましい。
【００４１】
次に、調製された黒鉛を含む溶媒は、黒鉛を超臨界処理するための超臨界処理場（例えば、反応管）に供給される。この際には、一旦、黒鉛を含む溶媒を原料タンクに保管しておき、原料タンクから、例えば、ポンプを用いて、黒鉛を含む溶媒を超臨界処理場に供給してもよい。
【００４２】
黒鉛を含む溶媒を超臨界処理場に供給する速度は、通常、１〜１０００ｍＬ／ｍｉｎであり、５〜１００ｍＬ／ｍｉｎであることが好ましい。
【００４３】
（工程Ｓ１２０）
次に、超臨界処理場において、溶媒が超臨界状態となる環境下で、黒鉛が超臨界処理される。
【００４４】
例えば、溶媒がエタノールである場合は、臨界温度が２４１℃であり、臨界圧力が６．１ＭＰａである。このため、超臨界処理場は、温度が２４１℃以上であり、圧力が６．１ＭＰａ以上であり、例えば、温度が４２０℃、圧力が１２ＭＰａである。
【００４５】
溶媒がメタノールである場合は、同様にして、超臨界処理場は、温度が２４０℃以上であり、圧力が８．１ＭＰａ以上である。
【００４６】
溶媒がジメチルホルムアミド（ＤＭＦ）である場合は、同様にして、超臨界処理場は、温度が３５℃以上であり、圧力が６．２ＭＰａ以上である。
【００４７】
溶媒が水である場合は、同様にして、超臨界処理場は、温度が３７４℃以上であり、圧力が２２．１ＭＰａ以上である。
【００４８】
以上のように、用いる溶媒の臨界温度及び臨界圧力により、超臨界処理場の温度と圧力が設定される。
【００４９】
溶媒を超臨界状態に保持する時間、即ち、黒鉛が超臨界流体中に滞留する時間は、通常、０．５秒〜１０分間である。
【００５０】
このとき、必要に応じて、超臨界処理場に振動を印加してもよい。これにより、より多くのグラフェンを生成させることができる。
【００５１】
超臨界処理場に振動を印加する方法としては、特に限定されないが、機械的に超臨界処理場に振動を印加する方法、超音波により超臨界処理場に振動を印加する方法等が挙げられる。
【００５２】
超音波により超臨界処理場に振動を印加する方法では、超音波のキャビテーション効果、振動加速度の効果、直進流の効果等により、超臨界処理場に容易に振動を印加することができる。
【００５３】
（工程Ｓ１３０）
次に、超臨界状態にした溶媒が非超臨界状態に戻された後、グラフェン成分及び黒鉛を含む溶媒が超臨界処理場から排出される。なお、このように排出される黒鉛（以下、「未反応の黒鉛」という）は、グラフェン成分が全く剥離されていない黒鉛か、一部剥離されても黒鉛の形状を留めているものである。
【００５４】
非超臨界状態は、通常、温度が室温〜溶媒の沸点であり、圧力が大気圧である。
【００５５】
非超臨界状態においても、必要に応じて、振動を印加してもよい。これにより、より多くのグラフェンを生成させることができる。
【００５６】
非超臨界状態において、振動を印加する方法としては、特に限定されないが、超臨界処理場に振動を印加する方法と同じ方法を採用することができる。
【００５７】
次に、超臨界処理場から排出されたグラフェン成分及び未反応の黒鉛を含む溶媒（分散液）は、必要に応じて、再度、連続的に超臨界処理場に供給され、２回目の超臨界処理が実施される。その後、超臨界状態にした溶媒が再度、非超臨界状態に戻された後、グラフェン成分及び未反応の黒鉛を含む溶媒が超臨界処理場から排出される。
【００５８】
（工程Ｓ１４０）
（ａ）〜（ｃ）の工程が所定回数実施される。
【００５９】
（ａ）〜（ｃ）の工程を実施する回数は、通常、２回以上であり、１０回以上であることが好ましく、３０回以上であることがさらに好ましい。
【００６０】
このとき、所望のグラフェン成分を得るために、（ａ）〜（ｃ）の工程を実施する回数が任意に設定される。（ａ）〜（ｃ）の工程を実施する回数が極端に大きいと、グラフェン成分の製造に要する時間が長くなり、製造コストが上昇する。このため、（ａ）〜（ｃ）の工程を実施する回数は、１００回以下であることが好ましい。
【００６１】
（工程Ｓ１５０）
その後、貯留容器に導かれ、得られるグラフェン成分及び未反応の黒鉛を含む溶媒から未反応の黒鉛が分離される。
【００６２】
分離方法としては、特に限定されないが、沈降法、カラム法、遠心分離法、ろ過法、沈殿法等が挙げられる。中でも、短時間で分離することができるため、遠心分離法が好ましい。
【００６３】
遠心分離機としては、特に限定されないが、超遠心分離機、冷却遠心分離機等が挙げられる。
【００６４】
遠心分離機を用いて、グラフェン成分及び未反応の黒鉛を含む溶媒から未反応の黒鉛を分離すると、グラフェン成分を含む溶媒が上方に、未反応の黒鉛を含む溶媒が下方に分離される。
【００６５】
グラフェン成分中のグラフェンの含有量は、遠心力を制御することにより、変化する。
【００６６】
遠心力は、遠心分離機の回転半径と回転数により制御されるが、遠心力が大きい程、グラフェンの存在量は多くなる。
【００６７】
原料の黒鉛により異なるが、遠心力は、２０００〜３００００Ｇであることが好ましい。遠心力が２０００Ｇ未満であると、グラフェン成分中のグラフェンの含有量が少なくなることがあり、３００００Ｇを超えると、グラフェン成分の収量が低下することがある。このとき、グラフェン組成物中のグラフェンの含有量が２層以上の各層のグラフェンシートの含有量よりも多くなるように遠心力を調整することが好ましい。
【００６８】
（工程Ｓ１６０）
上方のグラフェン成分を含む溶媒は、回収される。
【００６９】
下方の未反応の黒鉛を含む溶媒は、貯留容器に導く工程を経て、（ａ）の工程で再利用される。
【００７０】
このとき、未反応の黒鉛を含む溶媒は、黒鉛を超臨界処理するための超臨界処理場（例えば、反応管）に供給される。その際、未使用の黒鉛を含む溶媒を処理する条件と同一の条件で処理してもよいし、異なる条件で処理してもよい。
【００７１】
また、未反応の黒鉛を含む溶媒に、未使用の黒鉛を加えてもよい。
【００７２】
未使用の黒鉛は、未反応の黒鉛と同一であってもよいし、異なってもよい。
【００７３】
未使用の黒鉛としては、特に限定されないが、天然黒鉛、人造黒鉛等が挙げられる。
【００７４】
このとき、超臨界処理場に供給される黒鉛を含む溶媒が同等の濃度になるように、未反応の黒鉛を含む溶媒に未使用の黒鉛を加えてもよい。
【００７５】
溶媒中の未反応の黒鉛及び未使用の黒鉛の総含有量は、通常、０．１〜１００ｍｇ／ｍＬであり、１〜１０ｍｇ／ｍＬであることが好ましい。
【００７６】
以上の工程により、グラフェン成分を生成させることができる。
【００７７】
例えば、エタノールの流速を１０ｍｌ／ｍｉｎ、黒鉛の投入量を１０ｍｇ／ｍｉｎ、超臨界処理場の温度を４２０℃、超臨界処理場の圧力を１２ＭＰａ、超臨界処理場に黒鉛が超臨界流体中に短時間で処理される条件で、（ａ）〜（ｃ）の工程を１２回繰り返すと、グラフェン成分中のグラフェンの含有量は３５％であった。また、（ａ）〜（ｃ）の工程を４８回繰り返すと、グラフェンの含有量は９０％以上であった。
【００７８】
なお、グラフェン成分中の各成分の含有量は、超臨界流体の種類、（ａ）の黒鉛を含む溶媒を熱処理場に供給する流速、黒鉛の投入量、超臨界処理場の温度、超臨界処理場の圧力、超臨界処理場に黒鉛が滞留する時間、貯留容器の使用の有無、貯留容器の貯留量等の条件により異なり、任意に設計される。
【００７９】
グラフェン組成物中のグラフェンの含有量、２〜３層のグラフェンシートの総含有量、４〜６層のグラフェンシートの総含有量及び７層以上のグラフェンシートの総含有量は、それぞれラマン散乱分光法により測定して２Ｄ−Ｂａｎｄの位置から推定されるグラフェン及び２層以上のグラフェンシートの総数に対するグラフェン、２〜３層のグラフェンシート、４〜６層のグラフェンシート及び７〜２０層のグラフェンシートの数の割合から求めることができる（２Ｄ−Ｂａｎｄの位置の測定等については、Ｃｈｅｍ．Ｅｕｒ．Ｊ．２０１０，１６，ｐ６４８８−６４９４参照）。
【００８０】
２Ｄ−Ｂａｎｄの位置が２６８５ｃｍ−１未満であれば、グラフェン、２６８５ｃｍ−１以上２６９５ｃｍ−１未満であれば、２〜３層のグラフェンシート、２６９５ｃｍ−１以上２７０５ｃｍ−１未満であれば、４〜６層のグラフェンシート、２７０５ｃｍ−１以上であれば、７層以上のグラフェンシートに対応させる。
【００８１】
具体的には、グラフェンシート組成物を試料基板上に載せて、３０箇所のラマン散乱分光スペクトルの２Ｄ−Ｂａｎｄの位置を測定する。次に、２Ｄ−Ｂａｎｄの位置が２６８５ｃｍ−１未満（グラフェンに対応）、２６８５ｃｍ−１以上２６９５ｃｍ−１未満（２〜３層のグラフェンシートに対応）、２６９５ｃｍ−１以上２７０５ｃｍ−１未満（４〜６層のグラフェンシートに対応）、２７０５ｃｍ−１以上（７〜２０層のグラフェンシートに対応）の測定点の数をかぞえ、各測定点の数を全測定点数（３０）で除して、それぞれの含有量とする。
【００８２】
例えば、グラフェンシート組成物中のグラフェンの含有量は、２６８５ｃｍ−１未満の測定点数が０であれば、
０／３０＝０［％］
となり、９点であれば、
９／３０＝３０［％］
となる。
【００８３】
また、グラフェンシート組成物中の２〜３層のグラフェンシートの総含有量は、２６８５ｃｍ−１以上２６９５ｃｍ−１未満の測定点数が１２であれば、
１２／３０＝４０［％］
となる。
【００８４】
なお、ラマン散乱分光スペクトルの測定箇所は、精度を上げるために、１００箇所に増やしてもよい。
【００８５】
グラフェン組成物は、グラフェンを主成分として３０％以上１００％未満の範囲で含み、グラフェン以外の他の成分は２〜３層のグラフェンシート、４〜６層のグラフェンシート及び７層以上のグラフェンシートからなる群から選択される一種以上の成分をさらに含む。
【００８６】
なお、本明細書及び特許請求の範囲において、グラフェンを主成分として含むとは、グラフェンの含有量が２層以上の各層のグラフェンシートの含有量よりも多いことを意味する。
【００８７】
ここで、２層以上の各層のグラフェンシートの含有量が必要な場合は、ＳＰＭ（走査型プローブ顕微鏡）法を用いて、グラフェン組成物の任意の３０箇所の厚さ［ｎｍ］を測定することにより求めることができる。
【００８８】
具体的には、グラフェンシート組成物の無作為に選んだ３０箇所を、ＳＰＭを用いて測定されるグラフェンシートの厚さをグラフェンの層数に換算し、各層について測定された点の数をかぞえ、各層の測定点の数を全測定点数（３０）で除して、それぞれの含有量とする。
【００８９】
例えば、グラフェン組成物中の４層のグラフェンシートの含有量は、４層として測定される測定点数が９点であれば、
９／３０＝３０［％］
となり、１２点であれば、
１２／３０＝４０［％］
となる。
【００９０】
なお、グラフェン組成物の厚さの測定箇所は、精度を上げるために、６０箇所、１００箇所等に増やしてもよい。
【００９１】
グラフェン組成物のメジアン径（Ｄ５０）は、原料の黒鉛の種類（結晶性、結晶子サイズ、粒子径等）に依存するが、通常、数μｍ〜数ｎｍであり、１μｍ〜５ｎｍであることが好ましく、２００ｎｍ〜１０ｎｍであることがさらに好ましい。
【００９２】
なお、グラフェン組成物のメジアン径（Ｄ５０）は、公知のレーザー回折法を用いて、測定することができる。
【００９３】
グラフェン成分は、遠心分離による分離法や特定の分散媒中での浮遊密度分離法により、グラフェンの積層数が２０層を超える黒鉛剥離物を分離除去して精製することができる。
【００９４】
図２に、グラフェン組成物の製造装置の一例を概略的に示す。
【００９５】
グラフェン組成物の製造装置１００は、原料部１１０、超臨界処理部１５０及び第一の回収部１８０を備える。
【００９６】
原料部１１０は、グラフェン組成物の原料となる黒鉛を含む溶媒を保管する部分である。原料部１１０は、貯留容器１１５を備えており、貯留容器１１５内には、黒鉛を含む溶媒（分散液）１２０が収容されている。
【００９７】
超臨界処理部１５０は、溶媒を超臨界状態にすることにより黒鉛を超臨界処理する部分である。超臨界処理部１５０は、耐熱耐圧性の超臨界処理器１５５を備える。また、超臨界処理部１５０は、振動手段１６０を有する。振動手段１６０は、超臨界処理器１５５に振動を印加するように構成される。ただし、振動手段１６０を省略してもよい。
【００９８】
原料部１１０と超臨界処理部１５０の間には、貯留容器１１５と超臨界処理器１５５を接続する配管１２５が設けられている。配管１２５には、ポンプ１３０が設置されている。
【００９９】
第一の回収部１８０は、超臨界処理部１５０で超臨界処理された後のグラフェン成分及び未反応の黒鉛を含む溶媒を回収する部分である。回収部１８０は、容器１８５を備える。容器１８５内には、冷却用の液体が収容されていてもよい。
【０１００】
超臨界処理部１５０の出口側には、配管１６５が接続されており、配管１６５は、冷却槽１６８内を通るように構成されている。冷却槽１６８は、超臨界処理後のグラフェン成分及び未反応の黒鉛を含む溶媒の温度を、例えば、室温まで冷却させる。このとき、冷却槽１６８の直前又は直後に減圧弁が設置されている。
【０１０１】
回収部１８０には、配管１７２が接続されている。冷却槽１６８を通過した配管１６５と配管１７２の間には、切り替えバルブ１７０が接続されている。切り替えバルブ１７０は、貯留容器１１５に接続された配管１７４とも接続されている。
【０１０２】
切り替えバルブ１７０は、配管１７４を介した原料部１１０側と、配管１７２を介した回収部１８０側に切り替えることができる。ここで、排出されたグラフェン成分及び未反応の黒鉛を含む溶媒を、配管１７４を介して、配管１２５に導いてポンプ１３０に送る処理を繰り返すことにより、（ａ）〜（ｃ）の工程を連続的に繰り返すことができる。
【０１０３】
グラフェン組成物の製造装置１００を用いて、グラフェン組成物を製造する場合、まず、ポンプ１３０により、貯留容器１１５内の黒鉛を含む溶媒１２０が、超臨界処理器１５５に供給される。超臨界処理器１５５に供給される黒鉛を含む溶媒１２０の流速は、例えば、１０ｍＬ／ｍｉｎである。
【０１０４】
超臨界処理器１５５は、溶媒が超臨界状態となるような温度及び圧力に設定されている。このため、超臨界処理器１５５内に供給された溶媒は、速やかに超臨界状態になる。超臨界状態の溶媒の作用により、黒鉛の少なくとも一部は、層間の結合が切断され、グラフェン成分が生成する。
【０１０５】
この現象は、振動手段１６０による振動により助長される。
【０１０６】
なお、黒鉛を含む溶媒１２０の超臨界処理器１５５内の流速は、例えば、１０ｍＬ／ｍｉｎである。
【０１０７】
次に、超臨界処理後の溶媒は、非超臨界状態に戻り、グラフェン成分及び未反応の黒鉛及び未反応の黒鉛を含む溶媒は、配管１６５を介して、超臨界処理器１５５から排出される。排出されたグラフェン成分及び未反応の黒鉛を含む溶媒は、配管１６５を通り、冷却槽１６８で室温まで急激に冷却される。
【０１０８】
次に、排出されたグラフェン成分及び未反応の黒鉛を含む溶媒は、切り替えバルブ１７０により、配管１７４に流通され、貯留容器１１５に戻される。その後、前述の超臨界処理が再度繰り返され、（ａ）〜（ｃ）の工程を不連続的に繰り返すことができる。超臨界処理を繰り返す度に、グラフェン成分中のグラフェンの含有量が増加する。
【０１０９】
所望の回数だけ、超臨界処理が繰り返された後、超臨界処理器１５５から排出されたグラフェン成分及び未反応の黒鉛を含む溶媒は、切り替えバルブ１７０により、配管１７２の方に供給される。これにより、グラフェン成分及び未反応の黒鉛を含む溶媒は、配管１７２を介して、第一の回収部１８０の容器１８５に回収される。
【０１１０】
第一の回収部１８０は、分離部１９０に接続されている。分離部１９０は、第二の回収部２００と原料部１１０に接続されている。容器１８５のグラフェン成分及び未反応の黒鉛を含む溶媒は、遠心分離機１９５で分離される。遠心分離機１９５で遠心分離された上方のグラフェン成分を含む溶媒１９８は、容器２０５に送る。遠心分離機１９５で遠心分離された下方の未反応の黒鉛を含む溶媒１９９は、配管１９４を介して、配管１２５に導いてポンプ１３０に送ることにより、（ａ）の工程で再利用される。
【０１１１】
なお、グラフェン組成物の製造装置１００は、単なる一例に過ぎず、別の構成のグラフェン組成物の製造装置を用いて、グラフェン組成物を製造してもよい。
【０１１２】
このとき、黒鉛を含む溶媒１２０を処理する超臨界処理部１５０とは別に、未反応の黒鉛を含む溶媒１９９を処理する超臨界処理部を設けてもよい。
【０１１３】
このような方法により、例えば、グラフェンを主成分として含むグラフェン組成物を製造することができる。
【０１１４】
グラフェン組成物中のグラフェンの含有量は、通常、１０％以上であり、３０％以上１００％未満であることが好ましく、５０％以上１００％未満であることがさらに好ましく、７０％以上１００％未満であることが特に好ましい。グラフェン組成物中のグラフェンの含有量が１０％未満であると、グラフェン組成物においてグラフェンの特長が活かされない。
【０１１５】
グラフェン組成物としては、例えば、グラフェンを主成分として３０％以上含み、さらに２〜３層のグラフェンシート、４〜６層のグラフェンシート、７層以上のグラフェンシートを含む材料を任意に選択することができる。
【０１１６】
グラフェン組成物中の２〜３層のグラフェンシートの総含有量、４〜６層のグラフェンシートの総含有量及び７層以上のグラフェンシートの総含有量の合計は、通常、７０％以下であり、５０％以下であることが好ましく、３０％以下であることがさらに好ましい。
【０１１７】
グラフェン組成物は、相対的に積層数が少ないグラフェンシートの含有量が相対的に積層数が多いグラフェンシートの含有量よりも多いことが好ましい。
【０１１８】
グラフェン組成物中の７層以上のグラフェンシートの含有量は、通常、１５％以下であり、１０％以下であることが好ましく、５％以下であることがより好ましく、２％以下であることがさらに好ましく、０％であることが特に好ましい。グラフェン組成物中において、７層以上のグラフェンシートの含有量が１５％を超えると、グラフェンの特長が活かされない。
【０１１９】
グラフェン組成物は、電子材料、蓄電材料、例えば、透明導電膜等に適用することができる。
【実施例】
【０１２０】
以下に、本発明を実施例により具体的に説明するが、本発明は、実施例に限定されない。なお、部は、質量部を意味する。
【０１２１】
（グラフェン成分の組成）
励起波長が５３２ｎｍのレーザーラマン分光光度計（ＸｐｌｏＲＡラマン顕微鏡、ＨＯＲＩＢＡ  Ｊｏｂｉｎ  Ｙｖｏｎ製）を用いて、グラフェン組成物中のグラフェン成分を測定して２Ｄ−Ｂａｎｄの位置から、組成を推定した。このとき、測定基板上の測定点を１００点とし、任意に選択した。
【０１２２】
２Ｄ−Ｂａｎｄの位置が２６８５ｃｍ−１未満であれば、グラフェン、２６８５ｃｍ−１以上２６９５ｃｍ−１未満であれば、２〜３層のグラフェンシート、２６９５ｃｍ−１以上２７０５ｃｍ−１未満であれば、４〜６層のグラフェンシート、２７０５ｃｍ−１以上であれば、７層以上のグラフェンシートに対応させた。
【０１２３】
（実施例１）
連続フロー方式のグラフェン組成物の製造装置（図１参照）を用いて、以下の条件下で、グラフェン組成物を製造した。
【０１２４】
まず、粒径が２０μｍ以下の黒鉛（Ａｌｄｒｉｃｈ社製）が超臨界流体用のエタノールに濃度１ｍｇ／ｍｌで分散した黒鉛分散液を貯留容器１１５内に調製し、ポンプ１３０により、黒鉛分散液を１０ｍｌ／ｍｉｎの流速で超臨界処理器１５５に供給した。超臨界処理器１５５内の超臨界条件は、４２０℃、１２ＭＰａとして、超臨界処理器１５５内の分散液の滞留時間（入口から導入され、出口から排出されるまでの時間）を約１．３分として液をフローした。超臨界処理器１５５には外部から超音波振動を印加した。超臨界処理器１５５から排出されたエタノール分散液は、配管１６５を介して、冷却槽１６８で室温大気圧まで冷却された後、ポンプ１３０を用いて、再度、同じ条件で超臨界処理器１５５に続けて供給した。このとき、排出されたエタノール分散液は、貯留タンク１１５内に所定量を貯留して、溶媒の超臨界処理器１５５への供給を不連続的に繰り返した。黒鉛分散液の超臨界処理器１５５への供給の繰り返し回数を１２回とした。このとき、超臨界処理に要した時間は、１６分間であった。超臨界処理を行った分散液を容器１８５に送った後、遠心分離機１９５を用いて、５０００Ｇで遠心分離し、上方のグラフェン成分を含む溶媒１９８を容器２０５に送り、回収した。
【０１２５】
一方、下方の未反応の黒鉛を含む溶媒１９９は、貯留容器１１５に送り、濃度が１ｍｇ／ｍｌになるように、黒鉛を添加した。未反応の黒鉛を含む溶媒を１０ｍｌ／ｍｉｎの流速で超臨界処理器１５５に供給した。超臨界処理器１５５内の超臨界条件は、４２０℃、１２ＭＰａとして、超臨界処理器１５５内の分散液の滞留時間（入口から導入され、出口から排出されるまでの時間）を約１．３分として液をフローした。黒鉛分散液の超臨界処理器１５５への供給の繰り返し回数を１回とした。超臨界処理を行った分散液を容器１８５に送った後、遠心分離機１９５を用いて、５０００Ｇで遠心分離し、上方のグラフェン成分を含む溶媒１９８を容器２０５に送り、回収した。
【０１２６】
下方の未反応の黒鉛を含む溶媒１９９に対する上記の操作をさらに２回繰り返した。
【０１２７】
容器２０５内のグラフェン成分を含む溶媒を、所定の条件で、溶媒を溜去した後、真空乾燥させて、粉末状のグラフェン組成物を取得した。
【０１２８】
グラフェン組成物は、グラフェンの含有量が８７％であり、２〜３層のグラフェンシートの総含有量が１０％であり、４〜６層のグラフェンシートの総含有量が３％であり、７層以上のグラフェンシートの総含有量が０％であった。すなわち、グラフェン組成物は、グラフェンの含有量が２層以上の各層のグラフェンシートの含有量よりも多かった。
【０１２９】
レーザー回析装置Ｓｈｉｍａｄｚｕ  ＳａｌＤ−７００（島津製作所製）を用いて、グラフェン組成物の粒度分布を測定したところ、メジアン径（Ｄ５０）が数十ｎｍ〜２００ｎｍの範囲にあるナノ粒子が観測された。
【０１３０】
（実施例２）
超臨界処理温度を３００℃に変更し、黒鉛分散液の超臨界処理器１５５への供給の繰り返し回数を１２回から２０回に変更した以外は、実施例１と同様にして、粉末状のグラフェン組成物を取得した。このとき、超臨界処理に要した時間は、２３分間であった。
【０１３１】
グラフェン組成物は、グラフェンの含有量が８５％であり、２〜３層のグラフェンシートの総含有量が１０％であり、４〜６層のグラフェンシートの総含有量が４％であり、７層以上のグラフェンシートの総含有量が１％であった。すなわち、グラフェン組成物は、グラフェンの含有量が２層以上の各層のグラフェンシートの含有量よりも多かった。
【０１３２】
実施例１と同様にして、グラフェン組成物の粒度分布を測定したところ、メジアン径（Ｄ５０）が数十ｎｍ〜２００ｎｍの範囲にあるナノ粒子が観測された。
【０１３３】
（実施例３）
エタノールの代わりに、ジメチルホルムアミド（ＤＭＦ）を用い、超臨界条件における温度を２００℃にした以外は、実施例１と同様にして、粉末状のグラフェン組成物を取得した。このとき、超臨界処理に要した時間は、１６分間であった。
【０１３４】
グラフェン組成物は、グラフェンの含有量が９０％であり、２〜３層のグラフェンシートの総含有量が８％であり、４〜６層のグラフェンシートの総含有量が２％であり、７層以上のグラフェンシートの総含有量が０％であった。すなわち、グラフェン組成物は、グラフェンの含有量が２層以上の各層のグラフェンシートの含有量よりも多かった。
【０１３５】
実施例１と同様にして、グラフェン組成物の粒度分布を測定したところ、メジアン径（Ｄ５０）が数十ｎｍ〜２００ｎｍの範囲にあるナノ粒子が観測された。
【０１３６】
（実施例４）
粒径が２０μｍ以下の黒鉛（Ａｌｄｒｉｃｈ社製）の代わりに、平均粒径が５μｍの人造黒鉛（昭和電工社製）を用い、超臨界処理回数を９回にした以外は、実施例１と同様にして、粉末状のグラフェン組成物を取得した。このとき、超臨界処理に要した時間は、１２分間であった。
【０１３７】
グラフェン組成物は、グラフェンの含有量が９４％であり、２〜３層のグラフェンシートの総含有量が６％であり、４〜６層のグラフェンシートの総含有量が０％であり、７層以上のグラフェンシートの総含有量が０％であった。すなわち、グラフェン組成物は、グラフェンの含有量が２層以上の各層のグラフェンシートの含有量よりも多かった。
【０１３８】
実施例１と同様にして、グラフェン組成物の粒度分布を測定したところ、メジアン径（Ｄ５０）が数十ｎｍ〜２００ｎｍの範囲にあるナノ粒子が観測された。
【０１３９】
（比較例１）
処理温度を２００℃に変更し、処理圧力を５ＭＰａに変更し、超臨界にせず処理をした以外は、実施例１と同様にして、粉末状のグラフェン組成物を取得した。このとき、処理に要した時間は、１６分間であった。
【０１４０】
グラフェン組成物は、グラフェンの含有量が０％であり、２〜３層のグラフェンシートの総含有量が０％であり、４〜６層のグラフェンシートの総含有量が３％であり、７層以上のグラフェンシートの総含有量が９７％であった。
【０１４１】
実施例１と同様にして、グラフェン組成物の粒度分布を測定したところ、メジアン径（Ｄ５０）が２０μｍであった。
【０１４２】
（比較例２）
粒径が２０μｍ以下の黒鉛（Ａｌｄｒｉｃｈ社製）をエタノール中に１ｍｇ／ｍｌで分散させ、密閉容器（バッチ式）に入れた。密閉容器内の超臨界条件を４２０℃、１２ＭＰａとして、３００分間維持した後、常温・常圧に戻し、粉末状のグラフェン組成物を取得した。
【０１４３】
グラフェン組成物は、グラフェンの含有量が０％であり、２〜３層のグラフェンシートの総含有量が１％であり、４〜６層のグラフェンシートの総含有量が２％であり、７層以上のグラフェンシートの総含有量が９７％であった。
【０１４４】
実施例１と同様にして、グラフェン組成物の粒度分布を測定したところ、メジアン径が２０μｍであった。
【０１４５】
表１に、実施例１〜４及び比較例１、２のグラフェン組成物の組成を示す。
【０１４６】
【表１】
2015160795.tif 000003
【符号の説明】
【０１４７】
１００    グラフェン組成物の製造装置
１１０    原料部
１１５    貯留容器
１２０    黒鉛を含む溶媒
１２５    配管
１３０    ポンプ
１５０    超臨界処理部
１５５    超臨界処理器
１６０    振動手段
１６５    配管
１６８    冷却槽
１７０    切り替えバルブ
１７２    配管
１７４    配管
１８０    第一の回収部
１８５    容器
１９０    分離部
１９５    遠心分離機
１９８    グラフェン成分を含む溶媒
１９９    未反応の黒鉛を含む溶媒
２００    第二の回収部
２０５    容器
１９４    配管
【図１】
2015160795.tif 000004
【図２】
2015160795.tif 000005